(57)【要約】【課題】  燃料電池の作動温度を高温にしてもセパレータを構成する金属材料から金属成分が析出することのないセパレータを提供する。【解決手段】  本発明の燃料電池用金属部材は、金属部材の表面全体において表面加工変質層が除去されていることを特徴とする。また、本発明の燃料電池用金属部材の製造方法は、該金属部材の表面全体において表面加工変質層を除去する工程を含むことを特徴とする。【選択図】      図５
2006127922.tif 000002
【特許請求の範囲】
【請求項１】
燃料電池用の金属部材であって、該金属部材の表面全体において表面加工変質層が除去されていることを特徴とする燃料電池用金属部材。
【請求項２】
請求項１に記載の燃料電池用金属部材において、該金属部材が、ステンレス、チタン、アルミニウム、銅、ニッケル、４２ニッケル−鉄合金、冷間圧延鋼板のいずれか一つ、又は、これらの合金からなることを特徴とする燃料電池用金属部材。
【請求項３】
請求項１又は請求項２に記載の燃料電池用金属部材において、表面加工変質層が除去された金属部材の表面に貴金属の被覆層が形成されていることを特徴とする燃料電池用金属部材。
【請求項４】
請求項３に記載の燃料電池用金属部材において、前記貴金属の被覆層は、金、白金、ルテニウムのいずれか一つからなることを特徴とする燃料電池用金属部材。
【請求項５】
請求項１から請求項４までのいずれか１項に記載の燃料電池用金属部材において、前記金属部材は、片面若しくは両面に溝部又は貫通孔が形成されたセパレータであることを特徴とする燃料電池用金属部材。
【請求項６】
燃料電池用の金属部材の製造方法であって、該金属部材の表面全体において表面加工変質層を除去する工程を含むことを特徴とする燃料電池用金属部材の製造方法。
【請求項７】
請求項６に記載の燃料電池用金属部材の製造方法において、前記表面加工変質層を除去する工程は、塩化第二鉄、硫酸、塩酸、フッ酸によるエッチング工程であることを特徴とする燃料電池用金属部材の製造方法。
【発明の詳細な説明】
【技術分野】
【０００１】
本発明は、燃料電池用の金属部材に関し、特に、固体高分子電解質膜の両側に、それぞれ電極を配置した単位セルを複数個積層してなる燃料電池スタックにおいて、前記単位セル間に配置されて用いられる燃料電池用セパレータに関する。
【背景技術】
【０００２】
燃料電池は、簡単には、外部より燃料（還元剤）と酸素または空気（酸化剤）を連続的に供給し、電気化学的に反応させて電気エネルギーを取り出す装置で、その作動温度、使用燃料の種類、用途などで分類されるが、最近では、主に使用される電解質の種類によって、大きく、固体酸化物形燃料電池、溶融炭酸塩形燃料電池、りん酸形燃料電池、固体高分子電解質形燃料電池、アルカリ水溶液形燃料電池の５種類に分類させるのが一般的である。
なかでも、固体高分子膜を２種類の電極で挟み込み、更に、これらの部材をセパレータで挟んだ構成の固体高分子電解質形燃料電池は、１００℃以下の低温で動作可能であり、小型化しやすく、短時間で起動する長所を備えているため注目され、自動車、家庭用及び携帯機器用の燃料電池として開発が進められている。
【０００３】
以下、周知の固体高分子電解質形燃料電池について、図面を参照しながら説明する。
第１図は、従来より用いられている固体高分子電解質形燃料電池の単電池の基本構成を模式的に示す部分断面図である。第１図において、１は固体高分子電解質膜、２は燃料極、３は酸化剤極、４はセパレータ、５は反応ガス流路、６は触媒層、７は多孔質のガス拡散層、８は単位セル、１０は単電池である。
第１図に示すように、固体高分子電解質形燃料電池の単電池は、固体高分子電解質膜１の両主面に電極となる燃料極２と酸化剤極３を密接して配置して単位セル８を構成し、さらにその両外面にセパレータ４を配して単電池１０を構成している。
セパレータ４は、燃料極２に燃料ガスを供給する反応ガス流路５と、酸化剤極３に酸化剤ガスを供給する反応ガス流路５とを備え、反応ガス流路５は、燃料極２あるいは酸化剤極３に面するように配置している。
燃料極２と酸化剤極３は、ともに白金等からなる触媒層６とこれを支持する多孔質のガス拡散層７とからなり、それぞれの触媒層６を固体高分子電解質膜１に密着させて配置している。
固体高分子電解質膜１は、イオン交換基としてスルフォン酸基を持つパーフルオロカーボンスルフォン酸構造を持つ薄膜などが用いられ、分子中にプロトン（水素イオン）交換基を備えており、プロトン導電性電解質として機能する。
【０００４】
次にその動作を説明する。燃料極２に燃料ガスである水素を供給し、酸化剤極３に酸化剤ガスである酸素あるいは空気を供給すると、それぞれの触媒層６と固体高分子電解質膜１との界面に三相界面が形成され、以下のような電気化学反応が起こる。
燃料極  ：  Ｈ2 → ２Ｈ+ ＋ ２ｅ-                     （１）    
酸化剤極：  ２Ｈ+ ＋ （１／２）Ｏ2 ＋ ２ｅ- → Ｈ2Ｏ   （２）
すなわち、燃料極２でセパレータから供給された水素を酸化反応させてプロトンと電子とを生成せしめ、プロトンについては固体高分子電解質膜中１を移動させて酸化剤極３に供給すると共に、電子についてはセパレータ４を介して外部回路に取り出す。一方、酸化剤極３では、固体高分子電解質膜中１を移動してきたプロトン、外部回路からセパレータ４を介して供給される電子、及びセパレータ４から供給された酸素あるいは空気を反応させるもので、燃料極２で外部回路に取り出した電子が電流として仕事をする。
【０００５】
この単電池で発生する電圧は１Ｖ以下であるので、実用的な電圧へ高めるために多数の単電池を積層し、電気的に直列に接続することによって、目的に合わせて起電力を大きくした燃料電池スタックを形成して使用される。以下、燃料電池スタックについて、図面を参照しながら説明する。第２図は、第１図のごとき単電池１０を積層して形成される燃料電池スタックの構成を模式的に示す側面図である。第２図において、１１は絶縁シート、１２はエンドプレート、１３は皿ネジ、１４はナット、２０は燃料電池スタックである。
第２図に示すように、燃料電池スタック２０は、複数の単電池１０を積層し、その外側に電気絶縁と熱絶縁の用を果たす絶縁シート１１を配設したのち、エンドプレート１２で挟み、皿ネジ１３、ナット１４を用いて締めつけ、加圧して保持されている。
【０００６】
このような燃料電池スタックにおけるセパレータは、積層された単位セルの隣り合う単位セル間に介在し、隣り合う単位セル双方の電極と接触して両単位セルを電気的に接続するとともに反応ガスを分離する作用をなす。以下、燃料電池スタックにおけるセパレータついて、図面を参照しながら説明する。
第３図（ａ）は、燃料電池スタックにおけるセパレータの構成を模式的に示す側面図である。第３図（ａ）において、２１は燃料ガスを供給するための反応ガス流路、２２は酸化剤ガスを供給するための反応ガス流路、３０はセパレータである。第３図（ａ）に示すように、セパレータ３０は、一方の面には隣接する一方の単位セルに燃料ガスを供給するための反応ガス流路２１が形成され、他方の面には隣接する他方の単位セルに酸化剤ガスを供給するための反応ガス流路２２が形成されており、セパレータ面に沿って燃料ガスあるいは酸化剤ガスが供給される。
第３図（ｂ）は、燃料電池スタックにおけるセパレータを一方の面から見た平面図である。第３図（ｂ）において、２３は反応ガス供給口、２４は反応ガス排出口、２５は反応ガス供給口連通孔、２６は反応ガス排出口連通孔である。第３図（ｂ）に示すように、セパレータ３０は、その中央部に反応ガス流路２１が配設されている。外部より供給される反応ガス、即ち水素等の燃料ガスあるいは空気等の酸化剤ガスは、上部に設けられた反応ガス供給口２３より供給されて、反応ガス流路２１を下側へと通流し、電気化学反応に寄与したのち、余剰のガスは下部に設けられた反応ガス排出口２４より外部へと排出される。なお、反応ガス供給口連通孔２５および反応ガス排出口連通孔２６は、このセパレータ３０に相対して配設されるセパレータへ通流される反応ガスの入口と出口に連通する孔で、これらの孔を通して通流することにより、積層された複数の単電池の各セパレータへ反応ガスが供給されることとなる。
【０００７】
このセパレータには、燃料ガスと酸化剤ガスの混合を防止すると共に、燃料極での水素ガスの触媒反応により発生した電子を外部回路へ取り出す一方、外部回路からの電子を酸化剤極に供給する役割がある。そのため、セパレータには黒鉛系材料や金属系材料からなる導電性材料が用いられており、特に金属系材料のものは、機械的強度に優れている点や、薄板化による軽量・コンパクト化が可能である点で有利であるとされている。金属製のセパレータとしては、ステンレス鋼やチタン合金等の耐食性を有する金属材料からなる薄板をエッチングあるいはプレス加工により断面を凹凸状に成形したものが挙げられる。ステンレス鋼からなるセパレータを用いた場合、黒鉛系のセパレータを用いた場合に比べて、ガス拡散層との接触抵抗が大きく、接触抵抗の増大は発電性能の低下につながる。そこで、従来より接触抵抗を低減させるために、ステンレス鋼の表面にめっきなどの手段で金を被覆させることが行われている。（特許文献１）
【０００８】
以上説明した固体高分子電解質形燃料電池は、燃料電池への燃料ガスの供給方法として、純粋な水素を燃料として供給する方法もあるが、安全性・インフラ等の理由により、メタノール、天然ガス、ガソリン等を燃料源として用い、これらを改質装置によって、以下のような反応により水素リッチな燃料ガスに改質してから供給する方法が提案されている。
改質反応：ＣＨ3ＯＨ ＋ Ｈ2Ｏ → ３Ｈ2 ＋ＣＯ2    （３）
しかし、次のシフト反応により、微量のＣＯが燃料ガス中に混入する。
シフト反応：ＣＯ2 ＋ Ｈ2 → ＣＯ ＋ Ｈ2Ｏ         （４）
燃料電池に供給される燃料ガス中のＣＯ濃度が高いと、燃料電池の触媒として用いられる白金がＣＯによって被毒し、発電性能が低下したり、場合によっては発電不能になるという問題がある。特にＣＯによる被毒は低温ほど著しいため、作動温度を１５０℃以上の高温にすることによって、触媒に付着したＣＯを解離させ、ＣＯによる被毒の影響を低減することが検討されている。
【特許文献１】特開平１１−１６２４７８号公報
【発明の開示】
【発明が解決しようとする課題】
【０００９】
前述したように、従来から用いられている金属製のセパレータは、ステンレス鋼をセパレータの形状に成形した後に金めっきを施しているが、ＣＯによる被毒の影響を低減するために１５０℃を超える熱をかけると、ステンレスの成分である鉄を中心にニッケル、クロム等が金めっき膜上に析出してしまい、金属セパレータの表面で酸化皮膜となり、セパレータとこれに密着するガス拡散層との接触抵抗が増大する。そのため、固体高分子電解質形燃料電池の内部抵抗が増大し、発電効率が低下するという問題がある。また、金めっき膜上に析出した鉄等が固体高分子電解質膜中に溶出することにより、電解質膜のイオン交換量が低下してプロトン導電性が阻害されるため、電池性能の低下を招く。
【００１０】
本発明は従来技術のこのような状況の下になされたものであり、燃料電池の作動温度を高温にしてもセパレータを構成する金属材料から金属成分が析出することのないセパレータを提供する。
【課題を解決するための手段】
【００１１】
本発明の燃料電池用金属部材は、金属部材の表面全体において表面加工変質層が除去されていることを特徴とする。
【００１２】
そして、この燃料電池用金属部材は、ステンレス、チタン、アルミニウム、銅、ニッケル、４２ニッケル−鉄合金、冷間圧延鋼板のいずれか一つ、又は、これらの合金からなることを特徴とする。
【００１３】
また、この燃料電池用金属部材は、表面加工変質層が除去された金属部材の表面に貴金属の被覆層が形成されていることを特徴とする。
【００１４】
この貴金属の被覆層は、金、白金、ルテニウムのいずれか一つからなることを特徴とする。
【００１５】
これらの燃料電池用金属部材は、片面若しくは両面に溝部又は貫通孔が形成されたセパレータであることを特徴とする。
【００１６】
本発明の燃料電池用金属部材の製造方法は、該金属部材の表面全体において表面加工変質層を除去する工程を含むことを特徴とする。
【００１７】
この表面加工変質層を除去する工程は、塩化第二鉄、硫酸、塩酸、フッ酸によるエッチング工程であることを特徴とする。
【発明の効果】
【００１８】
本発明においては、セパレータを構成する金属材料の最上層をエッチングにより除去するため、燃料電池の作動温度を高温にしても金属材料から金属成分が析出することがない。また、金属材料の最上層を除去する工程は、複雑な工程を経ることなく、金属材料をセパレータ形状に成形するのに用いるエッチング液又はセパレータをめっきする際の前処理で用いるエッチング液にて行うため、低コストで製造できる。
【発明を実施するための最良の形態】
【００１９】
以下、図面を参照しながら、本発明の実施の形態について説明する。
（第１実施形態）
第４図（ｆ）は本発明による固体高分子電解質形燃料電池用のセパレータの一実施例を示す部分断面図で、第４図（ａ）〜第４図（ｆ）はその製造工程断面図である。第４図において、３１は金属板材、３１Ａはセパレータ用の金属基体、３４は溝部、３２はレジストパターン、３３はレジストの開口、３５は貴金属めっきである。
この実施形態における固体高分子電解質形燃料電池用のセパレータは、第４図（ｆ）に示すように、その両面に溝部３４を有する金属基体３１Ａの表面部全体に、めっき等の手段で貴金属を被覆している。尚、溝部３４の形状については、第４図（ｆ）に示す形状は一例で、これに限らない。また、特開２００４−４７３９７号公報に開示されているような平面型の燃料電池用セパレータの場合には、溝部に換えて貫通孔が形成される。
以下、簡単に、第４図（ｆ）に示すセパレータの製造工程の一例を第４図（ａ）〜第４図（ｆ）に基づき説明する。先ず、セパレータ作製用の金属板材３１を用意する（第４図（ａ））。金属板材３１の材質としては、ステンレス、チタン、アルミニウム、銅、ニッケル、４２ニッケル−鉄合金、冷間圧延鋼板等が挙げられ、機械的強度や加工性、重量等により、適宜選択する。次いで、金属板材３１の表面部全体を表面加工変質層が除去されるまでエッチングする（第４図（ｂ））。表面加工変質層の厚さは、ステンレスの圧延鋼板では、１μｍ〜数十μｍ程度と考えられる。この工程で用いるエッチング液としては、塩化第二鉄、硫酸、塩酸、フッ酸（過酸化水素を添加したフッ酸過水、アンモニアを添加した緩衝フッ酸でも良い）等が挙げられ、金属板材として選択した材質により適宜選択する。次いで、加工形状にあわせ、レジストパターン３２を形成する（第４図（ｃ））。レジストとしては、所望の解像性を有し、処理性の良いものであれば特に限定はされない。次に、レジストパターン３２を耐エッチングマスクとして、金属板材３１をエッチングし、所望の溝部３４を形成する（第４図（ｄ））。この工程で用いるエッチング液としては、塩化第二鉄、硫酸、塩酸、フッ酸（過酸化水素を添加したフッ酸過水、アンモニアを添加した緩衝フッ酸でも良い）等が挙げられ、金属板材として選択した材質により適宜選択する。次いで、所定の剥離液にてレジストパターン３２を除去して、セパレータ用の金属基体３１Ａを得る（第４図（ｅ））。次いで、必要に応じ、洗浄処理、めっき前処理等を施した後、金属基体３１Ａの表面部全体に貴金属めっき３５を施す（第４図（ｆ））。貴金属めっきとしては、金、白金、ルテニウム等のめっきが挙げられる。
【００２０】
ここで、表面加工変質層とは、圧延加工や熱処理、機械加工によって材料表面が変化した、生地とは異なった組成をもつ表面層のことである。加工変質層内では格子欠陥の乱れ、結晶粒の変形、微細化、あるいは表面流動などがおきている。これらの変化によって加工変質層は生地に比べてエネルギーレベルが高い状態にあり、化学変化がおきやすい。
【００２１】
この第１実施形態の例は、第４図（ｂ）に示す工程において、金属板材３１の表面部全体をエッチングすることにより、その後の第４図（ｆ）に示す工程で貴金属めっきを施す前に金属板材の表面加工変質層を除去している。これは、化学的に不安定な状態にある加工変質層を除去することで、金属板材の安定性を高める効果がある。
また、結晶粒が微細化された加工変質層上に貴金属めっきを施すと、めっきの結晶粒も微細なものとなり多くの結晶粒界を持ってしまう。セパレータを使用する温度範囲内では、金属の熱拡散は主に結晶粒界を通じて起こるため、多くの結晶粒界を持った貴金属めっき中には金属板材の成分が拡散しやすく、高温時の耐腐食性が劣る。加工変質層を除去することで結晶粒界の少ない、結晶粒の大きな貴金属めっきを施すことができ、下地金属の拡散を抑制することが出来る。
【００２２】
（第２実施形態）
第５図（ｆ）は本発明による固体高分子電解質形燃料電池用セパレータのもう一つの実施例を示す部分断面図で、第５図（ａ）〜第５図（ｆ）はその製造工程断面図である。第５図において、４１は金属板材、４１Ａはセパレータ用の金属基体Ａ、４１Ｂはセパレータ用の金属基体Ｂ、４４は溝部、４２はレジストパターン、４３はレジストの開口、４５は貴金属めっきである。
この実施形態における固体高分子電解質形燃料電池用のセパレータの構成は、第４図（ｆ）と同様であり、第５図（ｆ）に示すように、その両面に溝部４４を有する金属基体４１Ａの表面部全体に、めっき等の手段で貴金属を被覆しており、溝部４４の形状については、第５図（ｆ）に示す形状に限られない。
以下、簡単に、第５図（ｆ）に示すセパレータの製造工程の一例を第５図（ａ）〜第５図（ｆ）に基づき説明する。先ず、セパレータ作製用の金属板材４１を用意する（第５図（ａ））。金属板材４１の材質としては、ステンレス、チタン、アルミニウム、銅、ニッケル、鉄、４２ニッケル−鉄合金、冷間圧延鋼板等が挙げられ、機械的強度や加工性、重量等により、適宜選択する。次いで、加工形状にあわせ、レジストパターン４２を形成する（第５図（ｂ））。レジストとしては、所望の解像性を有し、処理性の良いものであれば特に限定はされない。次に、レジストパターン４２を耐エッチングマスクとして、金属板材４１をエッチングし、所望の溝部４４を形成する（第５図（ｃ））。この工程で用いるエッチング液としては、塩化第二鉄、硫酸、塩酸、フッ酸（過酸化水素を添加したフッ酸過水、アンモニアを添加した緩衝フッ酸でも良い）等が挙げられ、金属板材として選択した材質により適宜選択する。次いで、所定の剥離液にてレジストパターン４２を除去し、セパレータ用の金属基体Ｂ４１Ｂを得る（第５図（ｄ））。次に、このセパレータ用の金属基体Ｂ４１Ｂの表面部全体を表面加工変質層が除去されるまでエッチングを行い、セパレータ用の金属基体Ａ４１Ａを得る（第５図（ｅ））。表面加工変質層の厚さは、ステンレスの圧延鋼板では、１μｍ〜数十μｍ程度と考えられる。この工程で用いるエッチング液としては、塩化第二鉄、硫酸、塩酸、フッ酸（過酸化水素を添加したフッ酸過水、アンモニアを添加した緩衝フッ酸でも良い）等が挙げられ、金属板材として選択した材質により適宜選択する。次いで、必要に応じ、洗浄処理、めっき前処理等を施した後、金属基体Ａ４１Ａの表面部全体に貴金属めっき４５を施す（第５図（ｆ））。
【００２３】
この第２実施形態の例は、第５図（ｅ）に示す工程において、セパレータ用の金属基体Ｂの表面部全体をエッチングすることにより、その後の第５図（ｆ）に示す工程で貴金属めっきを施す前にセパレータ用の金属基体の表面加工変質層を除去している。
【実施例１】
【００２４】
次に、実施例及び比較例により本発明を更に詳述する。
実施例１は、第１実施形態のセパレータを作製する例で、金属板材をセパレータ形状に加工する前に、金属板材の表面部全体をエッチングすることにより、セパレータ用の金属基体の表面加工変質層を除去する例である。まず、セパレータ用の金属板材としてステンレス板（ＳＵＳ３０４、０.６ｍｍ厚）を用意し、脱脂洗浄、水洗を行なった。脱脂洗浄は、５０℃の１０％パクナＦＤ−１(ユケン工業)を用いて３０秒間洗浄した。
次に、ステンレス板の表面全体をエッチングし、表面加工変質層を除去した後、水洗、乾燥を行った。この際のエッチング条件は、３０℃の１０％塩化第二鉄を用いて1分間行った。この時のエッチング量は、約２．０μｍであった。
次に、ステンレス板の両面に、カゼインに重クロム酸アンモニウムを混合した感光材料からなる厚さ２０μｍのフォトレジスト膜を形成し、その両面から、セパレータとしての反応ガス流路の形状が形成してあるパターンを用い、５ＫＷ高圧水銀灯によって６０秒間露光し、４０℃の温水をスプレーして現像し、後に行なうエッチングに対して耐性のあるレジスト膜を形成した。
その後、金属板材の両側から７０℃に加熱した塩化第二鉄をシャワーリングして、所定の深さまでエッチングが進行した時点でエッチング加工を完了とした。
これを８０℃の１１０％苛性ソーダ水溶液を用いてシャワーリングしてレジストを剥離し、次いで洗浄処理、乾燥を行ない、目的とする反応ガス流路の形状を有するステンレス板が、セパレータ用の金属基体として得られた。
このようにして得られたセパレータ用の金属基体の表面全体に金めっきを行った。この際のめっき条件は、６０℃のテンペレジストＫ−９１Ｓ（日本高純度化学）を用いて、電流密度０．４Ａ／ｄｍ2で５分間のめっきを行った。
【実施例２】
【００２５】
実施例２は、第２実施形態のセパレータを作製する例で、金属板材をセパレータ形状に加工して金属基体を得た後、金属基体の表面部全体をエッチングすることにより、セパレータ用の金属基体の表面加工変質層を除去する例である。この実施例では、実施例１において、セパレータ形状に加工する前の金属板材の表面部全体のエッチング工程は行わずに、セパレータ形状に加工した金属基体の表面部全体をエッチングする工程以外は実施例１と同じ方法でセパレータを作製した。
このようにして作製されたセパレータについて、耐熱性の評価を行い、その結果を図６（ａ）に示した。この耐熱性の評価は、セパレータを大気中において１２５℃から２５０℃の各温度で４時間加熱したときのめっき表面に析出した元素の量をＸＰＳ（光電子分光分析）にて、以下の条件で測定した。
測定装置：アルバックファイ社製のＱｕａｎｔｕｍ２０００
Ｘ線源：ＡｌＫα単色光
Ｘ線ビーム系：２００μｍ
Ｘ線出力：３０Ｗ
光電子取込み角：４５°
図６（ａ）の結果から、このセパレータは、２２５℃の高温にしても金属板材の成分である鉄の析出は見られなかった。
【００２６】
〔比較例〕
実施例において、金属板材又は金属基体の表面部全体のエッチングを行わない従来のセパレータについて、実施例と同様の耐熱性評価を行い、その結果を図６（ｂ）に示した。この結果から、比較例のセパレータは、１７５℃以上の熱をかけると金属板材の成分である鉄の析出が見られた。
【００２７】
本発明の実施例では、固体高分子電解質形燃料電池のセパレータについて説明したが、他の燃料電池においても高温で使用する場合には、同様の効果を奏する。
【産業上の利用可能性】
【００２８】
本発明は、自動車、家庭用及び携帯機器用の燃料電池の製造に適用することができる。
【図面の簡単な説明】
【００２９】
【図１】従来の固体高分子電解質形燃料電池の単電池の基本構成を示す部分断面図である。
【図２】燃料電池スタックの構成を示す側面図である。
【図３】燃料電池スタックにおけるセパレータの構成を示す側面図及び平面図である。
【図４】本発明による固体高分子電解質形燃料電池用のセパレータの一実施例を示す断面図及びその製造工程断面図である。
【図５】本発明による固体高分子電解質形燃料電池用のセパレータの他の実施例を示す断面図及びその製造工程断面図である。
【図６】本発明による固体高分子電解質形燃料電池用のセパレータ及び従来のセパレータの耐熱性評価の結果を示す図である。
【符号の説明】
【００３０】
１・・・固体高分子電解質膜
２・・・燃料極
３・・・酸化剤極
４，３０・・・セパレータ
５・・・反応ガス流路
６・・・触媒層
７・・・ガス拡散層
８・・・単位セル
１０・・・単電池
１１・・・絶縁シート
１２・・・エンドプレート
１３・・・皿ネジ
１４・・・ナット
２０・・・燃料電池スタック
２１・・・燃料ガスを供給するための反応ガス流路
２２・・・酸化剤ガスを供給するための反応ガス流路
２３・・・反応ガス供給口
２４・・・反応ガス排出口
２５・・・反応ガス供給口連通孔
２６・・・反応ガス排出口連通孔
３１，４１・・・金属板材
３１Ａ・・・セパレータ用の金属基体
３２，４２・・・レジストパターン
３３，４３・・・レジストの開口
３４，４４・・・溝部
３５，４５・・・貴金属めっき
４１Ａ・・・セパレータ用の金属基体Ａ
４１Ｂ・・・セパレータ用の金属基体Ｂ
【図１】
2006127922.tif 000003
【図２】
2006127922.tif 000004
【図３】
2006127922.tif 000005
【図４】
2006127922.tif 000006
【図５】
2006127922.tif 000007
【図６】
2006127922.tif 000008